(57)【要約】【課題】焼結原料の造粒の際に、適正な造粒水分濃度を精度よく予測して、造粒時における水分添加量をより高精度に決定しうる造粒焼結原料の製造方法を提供すること。【解決手段】核粒子および微粉からなる焼結原料に、水分を添加した上で混合造粒することにより、造粒焼結原料を製造する際に、焼結原料粉への水分の添加の前に、前記焼結原料の吸収指数、粒度分布、化学組成、水との濡れ性を測定し、さらに、実機操業時における副原量配合率から前記擬似粒子にするために必要な適正造粒水分濃度を推定し、その推定適正造粒水分濃度となるように前記水分の添加量を決定する造粒焼結原料の製造方法。【選択図】図１
2010189674.tif 000002
【特許請求の範囲】
【請求項１】
鉄鉱石、副原料、雑原料および固体燃料の核粒子および微粉を含む焼結原料に、水分を添加して混合造粒することにより、擬似粒子である造粒焼結原料を製造する方法において、
焼結原料への水分添加の前に、該焼結原料の吸収指数、粒度分布、化学組成、水との濡れ性を測定し、さらに、実機操業時における副原量配合率から前記擬似粒子にするために必要な適正造粒水分濃度を推定し、その推定適正造粒水分濃度となるように前記水分の添加量を決定することを特徴とする造粒焼結原料の製造方法。
【請求項２】
前記適正造粒水分濃度[Ｗｏｐｔ]は、鉄鉱石、副原料に関する下記式により算出することを特徴とする請求項１に記載の造粒焼結原料の製造方法。
[Ｗｏｐｔ]＝
ｋ１・Ｗｖ（ａ・Ｗａｂｓ＋ｂ・Ｐｆ＋ｃ・Ａｆｆ−ｄ・Ｐｒ＋ｅ・[Ａｌ２Ｏ３]−ｆ・[ＳｉＯ２]−ｇ）＋ｋ２・ＬＳ＋ｋ３・Ｃｏ＋ｋ４・ＢＬ−ｋ５・ＲＴ＋ｋ６
但し、
Ｗｖ：主原料の配合重量比率、
Ｗａｂｓ：主原料の吸収指数、
Ｐｆ：微粉の質量比率、
Ｐｒ：核粒子の質量比率、
[Ａｌ２Ｏ３]：主原料中のＡｌ２Ｏ３比率、
[ＳｉＯ２]：主原料中ＳｉＯ２比率、
Ａｆｆ：水との濡れ性、
ＬＳ：石灰石の配合重量比率
Ｃｏ：粉コークスの配合重量比率
ＢＬ：生石灰の配合重量比率
ＲＴ：返鉱の配合重量比率
ａ〜ｇ、ｋ１〜ｋ６は定数である。
【請求項３】
前記焼結原料のうちの鉄鉱石が、配合鉱石種や配合比率が不明なブレンディング鉱石を少なくとも一部に含有するものであることを特徴とする請求項１または２に記載の造粒焼結原料の製造方法。
【発明の詳細な説明】
【技術分野】
【０００１】
本発明は、焼結機に供給するための造粒焼結原料の製造方法に関し、とくにＤＬ焼結機のパレット上に装入する造粒焼結原料を造粒するに際して添加する適正水分量の調整方法に特徴を有する造粒焼結原料の製造方法に関するものである。
【背景技術】
【０００２】
焼結鉱は、通常、複数銘柄の粉状の鉄鉱石（以下、単に「鉱石」とも言う）に、石灰石、珪石、蛇紋岩等の副原料粉と、ダスト、スケール、返鉱等の雑原料と、粉コークス等の固体燃料とを適量づつ配合した焼結原料に、水分を添加してドラムミキサーやディスクペレタイザー等で混合造粒して擬似粒子化した造粒焼結原料を製造し、その造粒焼結原料を焼結機のパレット上に装入し、装入層表層部の固体燃料に着火し、下向き吸引下で焼成することによって得られる。
【０００３】
一般に、ＤＬ焼結機を用いて焼結鉱を製造する場合、前記造粒焼結原料の性状が、前記装入層の通気性に影響し、ひいては焼結鉱の品質や生産性あるいは歩留まで大きく左右することが知られている。一方、造粒焼結原料の製造に際しては、水分が焼結原料中の微粉を粗粒（核粒子）の表面に付着させるバインダーとして主要な役割を担うことから、造粒を適正に行うためには、この水分量を適正に調整することが重要になる。
【０００４】
そこで、従来、微粉と核粒子とに付着力を付与することにより、擬似粒子化の作用を促進させることを目的として、造粒時における焼結原料の水分濃度を制御する試みが種々なされている。
例えば、特許文献１、２には、焼結原料を構成する各粉状物質の飽和水分値を予め求めておき、この各飽和水分値と各粉状物質の配合割合とから加重平均によって焼結原料の飽和水分値を算出し、この加重平均飽和水分値の一定割合の水分を焼結原料に添加して造粒する方法が開示されている。
【０００５】
また、特許文献３、４には、焼結原料の吸水率および造粒前粒度分布から水分添加後の焼結原料が付着力を有する水分濃度の下限値である臨界水分濃度を算出し、焼結原料の水分濃度がその臨界水分濃度以上となるように、水分添加量を制御する造粒方法が開示されている。
【０００６】
ところで、近年は、焼結原料として、ピソライト鉱石やマラマンバ鉱石など吸水性の高い鉱石の配合率を増加させる傾向にある。これら吸水性の高い鉱石を多量配合した焼結原料の場合は、従来技術のように、単に、飽和水分値や吸水率といった指標のみに基づく制御では、適正な造粒水分濃度を精度良く予測することは困難であり、造粒時における水分添加量の適正範囲を、精度良く決定することができないという状況にある。
【０００７】
さらに、マラマンバ鉱石は微粉が多いのに対し、ピソライト鉱石の中には粗粒の多いものが存在するため、鉱石銘柄や原料配合の変更により焼結原料の粒度構成が大幅に変動し、これに伴い適正な造粒水分濃度も大きく変動するおそれがある。したがって、造粒水分濃度の管理は、従来に比べて格段に重要性を増しており、適正造粒水分濃度をより高精度に予想しうる技術の開発が急務となっている。
【０００８】
このような課題を解決するために、特許文献５では、焼結原料の保水率の他に、その３〜５ｍｍの粒径範囲における開気孔体積をも考慮し、さらに実際の粒度分布と標準粒度分布との差異より生じるずれの量を加味することにより、焼結原料の最適造粒水分濃度の算出方法を開示している。そして、この方法により、焼結原料として、吸収性が高くかつ粒度構成が大幅に異なる劣質鉱石を多量に配合した場合でも、最適造粒水分濃度を精度良く予測することが可能であるとしている。
【先行技術文献】
【特許文献】
【０００９】
【特許文献１】特公平３−８０８４９号公報
【特許文献２】特開平５−５１６５４号公報
【特許文献３】特開平１１−６１２８１号公報
【特許文献４】特開２０００−１７２５号公報
【特許文献５】特開２００８−１９６０号公報
【発明の概要】
【発明が解決しようとする課題】
【００１０】
ところで近年、焼結原料としては、鉄鉱石の価格の上昇に伴なって、安価な劣質鉱石を使用せざるを得ない状況下にあり、より安価な原料を入手するため、山元において予めブレンディングされた粉鉱石を購入する動きがある。山元においては、採掘した粉鉱石の鉄品位、Ｓｉ０２、Ａｌ２０３等の成分を選鉱により調整して出荷するが、購入側が選鉱基準を緩和すれば、品位は低下するものの購入価格を低く抑えることができる。このような背景から今後、原料価格の高騰に従い、ブレンディング鉱石使用の可能性が高まるものと予想される。
【００１１】
従来、造粒焼結原料である擬似粒子を製造する時、その擬似粒子化のための水分値としては、焼結原料を構成する単味原料（単一銘柄からなる原料）の開気孔率や保水率といった基礎物性値と、配合比率とに基づいて算出している。しかし、この場合において、山元のブレンディング鉱石を使用しようとするとき、配合鉱石の種類、配合割合が不明なため、従来の適正水分予測方法が適用できないという問題があった。
【００１２】
そこで、本発明は、配合鉱石種や各鉱石種の配合割合が不明な、複数銘柄の鉱石が混合されたブレンディング鉱石等の焼結原料を用いる場合でさえ、適正な造粒水分濃度を副原料の影響をも考慮した上で、精度よく予測できて、造粒時における水分添加量をより高精度に決定しうる造粒焼結原料の製造方法を提供することを目的とする。
【課題を解決するための手段】
【００１３】
このような課題を解決するために本発明では、鉄鉱石、副原料、雑原料および固体燃料の核粒子および微粉を含む焼結原料に、水分を添加して、混合造粒することにより、擬似粒子である造粒焼結原料を製造する方法において、焼結原料への水分添加の前に、該焼結原料の吸収指数、粒度分布、化学組成、水との濡れ性を測定し、さらに、実機操業時における副原量配合率から前記擬似粒子にするために必要な適正造粒水分濃度を推定し、その推定適正造粒水分濃度となるように前記水分の添加量を決定することを特徴とする造粒焼結原料の製造方法用いる。
【００１４】
本発明において、
（１）前記適正造粒水分濃度[Ｗｏｐｔ]は、鉄鉱石、副原料に関する下記式により算出することを特徴とするものであり、
[Ｗｏｐｔ]＝
ｋ１・Ｗｖ（ａ・Ｗａｂｓ＋ｂ・Ｐｆ＋ｃ・Ａｆｆ−ｄ・Ｐｒ＋ｅ・[Ａｌ２Ｏ３]−ｆ・[ＳｉＯ２]−ｇ）＋ｋ２・ＬＳ＋ｋ３・Ｃｏ＋ｋ４・ＢＬ−ｋ５・ＲＴ＋ｋ６
但し、
Ｗｖ：主原料の配合重量比率、
Ｗａｂｓ：主原料の吸収指数、
Ｐｆ：主原料中の微粉の質量比率、
Ｐｒ：主原料中の核粒子の質量比率、
[Ａｌ２Ｏ３]：主原料中のＡｌ２Ｏ３比率、
[ＳｉＯ２]：主原料中のＳｉＯ２比率、
Ａｆｆ：水との濡れ性、
ＬＳ：石灰石の配合重量比率
Ｃｏ：粉コークスの配合重量比率
ＢＬ：生石灰の配合重量比率
ＲＴ：返鉱の配合重量比率     
ａ〜ｇ、ｋ１〜ｋ６は定数である。
（２）前記焼結原料のうちの鉄鉱石としては、配合鉱石種や配合比率が不明なブレンディング鉱石を少なくとも一部に含有するものであること、
が好ましい解決手段である。
【発明の効果】
【００１５】
（１）本発明によれば、焼結原料を容易にかつ確実に擬似粒子化させることができると共に高強度の造粒焼結原料（擬似粒子）を製造することができ、ひいては焼結機での焼成時における装入層の通気性を確保するのに役立つ造粒焼結原料を得ることができる。
（２）本発明は、配合された鉄鉱石の種類や配合比率の不明なブレンディング鉱石を焼結原料とするような場合においても、造粒の際しての適正な造粒水分濃度を、とくに副原料配合条件をも考慮して決定することができるので、より精確な水分濃度の予測が可能である。
（３）従って、本発明によれば、焼結鉱の品質や生産性、歩留をより一層向上させることができる。
【図面の簡単な説明】
【００１６】
【図１】本発明の作用を確認するために使用した試験用焼結鍋装置の概要図である。
【図２】焼結装入層の通気性、擬似粒子径に及ぼす造粒水分の影響を示すグラフである。
【図３】適正造粒水分のメカニズムを説明する図である。
【図４】含水率に及ぼす粒子径の影響を示すグラフである。
【図５】（４）式に基づく適正造粒水分濃度の予測値と実測値との関係を示すグラフである。
【図６】（５）式に基づく適正造粒水分濃度の予測値と実測値との関係を示すグラフである。
【図７】焼結鉱製造工程全体の概略を示すフロー図である。
【図８】従来方法による適正造粒水分値の推定値と実測値との関係を示すグラフである。
【図９】本発明方法を用いた場合の適正造粒水分値の推定値と実測値との関係を示すグラフである。
【図１０】操業中における通気変動の、従来方法と本発明方法の比較結果を示すグラフである。
【発明を実施するための形態】
【００１７】
発明者らは、配合された鉱石種が不明なブレンディング鉱石が含まれるような焼結原料を用いて造粒焼結原料を製造する際に、その製造に先だって、該焼結原料中の鉄鉱石や副原料の「吸収指数（吸収水分指数）」、「粒度分布」、「化学組成」、「水との濡れ性」を測定し、これらの数値と、それぞれの原料の配合率に基づいて算出された適正水分予測値を用いたところ、造粒（擬似粒子化）が安定的にかつ適正に行われることを見出し、本発明を完成した。
【００１８】
以下、焼結原料の造粒時に要求される適正造粒水分の量についての、本発明の考え方について説明する。
図１は、擬似粒子径と通気性に及ぼす造粒水分の影響を調査するために使用した、実験鍋設備の模式図を示す。使用した粉状鉱石については、鉱石単味銘柄毎に、水分の添加量を順次に変更しながら水分濃度を種々変化させてドラムミキサーにて混合造粒し、得られた造粒物である擬似粒子を上記試験焼結鍋内に充填し、冷間で大気を下向き吸引して冷間通気性指数ＪＰＵ（Japan  Permeability  Unit）を下記（１）式から算出した。なお、ＪＰＵは大きいほど通気性が良好であることを示す値である。
【００１９】
ＪＰＵ＝Ｖ／Ｓ（ｈ／ΔＰ）０・６  …（１）
ここで、各係数は
Ｖ：風量［Ｎｍ３／ｍｉｎ］、
Ｓ：充填層断面積［ｍ２］、
ｈ：充填層高さ［ｍｍ］、
△Ｐ：圧力損失［ｍｍＨ２Ｏ］
である。
【００２０】
なお、図示の１はオリフイス、２は風箱、３は試験焼結鍋（φ１５０ｍｍ）、４はグレート、５はピトー管、６は差圧計、７は吸引ブロアである。また、図３において、８は微粉、９は核粒子、１０は気孔、１１は鉱石粒子、１２は水分、１３は擬似粒子、１４は架橋水、１５は付着水、１６は添加水分、１７は原料ホッパ、１８はコンベア、１９はドラムミキサー、２０はコンベア、２１は給鉱ホッパ、２２は焼結パレット、２７は焼結鉱を示す。
【００２１】
図２は、２種の鉱石（Ａ鉱石、Ｂ鉱石）について、造粒物の水分濃度を変化させた時の擬似粒子径（調和平均径）、通気度（ＪＰＵ）の測定結果を示す。この図から明らかなように、水分の添加に伴い、擬似粒子の粒径は増加するものの、通気度（ＪＰＵ）が最大となる造粒水分（適正造粒水分）は原料によって異なることがわかる。
【００２２】
図３は、造粒水分の考え方を示す。即ち、焼結原料を造粒して擬似粒子を造るときの造粒水分というのは、図２に示した通気度（ＪＰＵ）および擬似粒子径と擬似粒子水分（造粒水分）との関係から、造粒水分の鉱石粒子へのかかわり方には、吸収（Ａ）、付着（Ｂ）、架橋（Ｃ）の３つの段階があると考えられる。以下、それぞれの段階の考え方と、造粒時の水分に影響する因子について説明する。
【００２３】
（１）鉄鉱石粒子への造粒水分の吸収のされ方は、「吸収指数」として表される。この吸収指数に関しては、以下のように考えられる。
図３のグラフにおいて、鉱石が個々に分散した状態にある（Ａ）の領域においては、水分添加の効果が、擬似粒子径や通気度にはともにあまり影響していないことがわかる。それは、図中の右側に、（Ａ）領域として示すように、鉱石粒子１１表面には、微細な開気孔１０が存在し、添加された水分１２は最初にこの空隙内に浸透するのに使われるからと予想される。このことから、造粒に必要な水分は、気孔量、空隙量が多いほど、内包水分に費やされるため多くなると考えられる。
【００２４】
（２）次に、核粒子への微粉の付着作用に及ぼす水分のかかわり方に影響する「粒度分布」、即ち、微粉および核粒子の質量比率について説明する。
図３（Ａ）の状態からさらに水分を添加すると、図中の（Ｂ）の領域となり、この領域では図中の右側に（Ｂ）領域として示すように、鉱石粒子１１表面を濡らす付着水１５となり、隣接する鉱石粒子１１と接触すれば、架橋水１４として働く。いわゆるペンジュラー（Pendular）域、ファニキュラー（Fanicular）域、キャピラリー（Capillary）域と呼ばれる充填様式となる。この場合、鉱石粒子１１同士は接触が進み、微粉８が核粒子９の表面に付着するに到り、擬似粒子１３の径が増大して焼結原料中の粉率が低下することにより、通気度も上がる。
【００２５】
図４は、２種の鉱石（Ａ鉱石、Ｂ鉱石）について、浸漬試料の吸引濾過後の含水率に及ぼす粒子径の影響を示す図である。横軸は水没させた試料粒子径の比表面積１／ｄｐ［ｍｍ−１］を表す。図４から明らかなように、粒径が小さい程、比表面積が大きく、付着水分も増加することがわかる。すなわち、原料中の微粉の質量比率が大きい程、付着水量が多くなり、造粒に必要な水分が多くなることを示している。
【００２６】
つまり、付着水量は、粒子径により異なるものであるといえる。焼結原料中に粒径の大きい粒子が多数存在すると、細粒比率が小さくなるので、造粒に必要な水分は減少する。原料によっては、細粒側(一般に−１ｍｍ)と粗粒側(＋２ｍｍ)の構成が大きく異なるため、粗粒比率も重要な指数となる。
【００２７】
（３）次に、粉体どうしの架橋水、即ち、粉体の「水との濡れ性」について説明する。
一般に、擬似粒子を湿潤凝集粉体とみなした時、擬似粒子強度σの推定式は、下記（２）式、（３）式のように表することができる。
σ＝ψ・Ｓ・Ｐｃ                                  …（２）
Ｐｃ＝６・（１−ε）／ε・γ／Ｄｓ・ｃｏｓθ        …（３）
ここで、各係数は、
σ：造粒物強度［Ｎ］、
ψ：液体の充満度［−］、
Ｓ：粉体の表面積［ｍ２］、
Ｐｃ：吸引圧力［Ｐａ］、
ε：造粒物の空隙率［−］、
γ：水の表面張力［Ｎ／ｍ］、
Ｄｓ：比表面積球相当径［ｍ］、
β：粉体との接触角［°］
である。
【００２８】
上記式から判ることは、濡れ易い（接触角が小さい）粉体で構成された擬似粒子の強度は大きく、濡れ難い（接触角が大きい）粉体で構成された擬似粒子の強度は小さくなる。そして、粉体と水との濡れ性が悪いと、凝集粉中に水（架橋水）が保持されずに、凝集粉の外側に水が染み出しやすく、そのための余剰水分によって擬似粒子間の空隙が埋められ、通気性を阻害する。すなわち、濡れ性の悪い原料ほど、適正水分は少なくなると予想される。なお、粉体の水との濡れやすさである水との濡れ性は、種々の物理手法により測定可能である。
【００２９】
（４）次に、「化学組成」について説明する。
ａ．ここでは、鉱石中の粘土組織が適正水分に及ぼす影響を説明する。一般に、鉄鉱石中には粘土鉱物であるカオリン鉱物が微量に含まれている。カオリン鉱物はアルミニウムの含水ケイ酸塩鉱物（粘土鉱物の一種）であり、Ａｌ２Ｏ３質量比率が３０〜４０％程度である。カオリン鉱物の粒径は数μｍと細かく、吸水性に富んでいる。すなわち、原料中のＡｌ２Ｏ３質量比率が増加すると、造粒に必要な水分が余分に多くなると考えられる。
【００３０】
ｂ．鉱石中のＳｉＯ２の存在が適正水分に及ぼす影響を説明する。焼結鉱は高炉において安定した原料して使用されなければならず、ＳｉＯ２、Ａｌ２Ｏ３、ＭｇＯ、ＣａＯ／ＳｉＯ２といったスラグ成分値は厳しく管理される。とくに、ＳｉＯ２は鉱石によって３〜８ｍａｓｓ％と異なるため、珪石等の副原料で配合調整する必要がある。即ち、ＳｉＯ２含有量が少ない鉱石では、珪石を増配し、逆の場合には、珪石を減配する。珪石は吸収水に乏しい原料のため、珪石の増配により装入原料の必要水分量が少なくなると考えられる。
【００３１】
そして、図３（Ｂ）の状態からさらに水を添加すると、図３（Ｃ）の状態となり、図中の右側に（Ｃ）領域として示すように、水分が過剰になるために、添加水分１６が連続して存在する、いわゆるスラリー（Slurry）域となる。粒径は増大するものの、この過剰水のために装入層の空隙率が低下し、通気度の低下を招く。
【００３２】
以上のことから、少なくとも鉱石に着目した場合の適正造粒水分濃度（Ｗｏｐｔ）とは、鉱石、焼結原料粒子の「吸収指数」、「付着指数」、「濡れ性」、「化学成分」を考慮した場合に高い精度で決定できるようになると考えられる。即ち、焼結原料を混合造粒するときの適正造粒水分濃度（Ｗｏｐｔ）は、鉱石の「吸収指数」（Ｗａｂｓ）、付着水指数として微粉の質量比率（Ｐｆ）および、微粉への水分付着を阻害する指数としての核粒子の質量比率（Ｐｒ）で示される「粒度分布」、微粉中のＡｌ２Ｏ３比率（［Ａｌ２Ｏ３］）およびＳｉＯ２比率（［ＳｉＯ２］）で示される「化学成分」、接触角または接触角変化と相関関係のあるＦｅＯ濃度で表される水との濡れ易さである「水との濡れ性」（Ａｆｆ）を用い、下記（４）式を計算することで算出することができる。
【００３３】
（Ｗｏｐｔ）＝
ａ・Ｗａｂｓ＋ｂ・Ｐｆ＋ｃ・Ａｆｆ−ｄ・Ｐｒ＋ｅ・[Ａｌ２Ｏ３]
−ｆ・[ＳｉＯ２]−ｇ                                            …（４）
但し、
Ｗａｂｓ：鉄鉱石の吸収指数、
Ｐｆ：微粉の質量比率、
Ｐｒ：核粒子の質量比率、
[Ａｌ２Ｏ３]：原料中のＡｌ２Ｏ３比率、
[ＳｉＯ２]：原料中ＳｉＯ２比率、
Ａｆｆ：水との濡れ性、
ａ〜ｇは定数である。
【００３４】
本発明はとくに、配合鉱石種や配合比率が未知の焼結原料に対しても、水分の添加前に、予めその焼結原料、とりわけ鉄鉱石に着目したときの「吸収指数」、「粒度分布」、「化学組成」、「水との濡れ性（水との接触指数）」が与えられれば、上記（４）式に基づいて、鉱石を主とする焼結原料の適正造粒水分濃度を算出することができるので、造粒時における水分添加量をより高精度に決定することができるようになる。
【００３５】
その結果、たとえば、鉱石の種類や配合比率の不明なブレンディング鉱石の使用にあたっても、適正な造粒（擬似粒子化）が図られるから、常に高強度の擬似粒子（造粒焼結原料）が得られる。ひいては、焼結機による焼成時での装入層の通気性が良好になるので、焼結鉱の品質の向上や生産性、歩留の向上に資するようになる。
【００３６】
ところで、発明者らの研究によると、上記適性造粒水分濃度の予測モデルは、鉱石の物性値に着目したときに明らかになったものであるが、それだけでは十分でないことが明らかになった。図５は、鉱石単味の配合と副原料を含む焼結原料についての（４）式に基づく上記適正造粒水分濃度の予測値と実測適正水分値（ｍａｓｓ％）とを対比した図であるが、２つの水分値に大きな乖離が認められた。つまり、このことは、単に鉱石の物性値のみによる予測モデルではなく、副原料の物性をも考慮した予測モデルにすることが必要であることを示しているのである。
【００３７】
そこで、上記（４）式に基づく適正造粒水分濃度（Ｗｏｐｔ）の式を再検討した結果、下記（５）式が有効であるとの知見を得た。即ち、
修正適正造粒水分濃度[Ｗｏｐｔ]：
ｋ１・Ｗｖ（上記４式の値）＋ｋ２・ＬＳ＋ｋ３・Ｃｏ＋ｋ４・ＢＬ−ｋ５・ＲＴ＋ｋ６
…（５）
但し、
Ｗｖ：主原料の配合重量比率、
ＬＳ：石灰石の配合重量比率
Ｃｏ：粉コークスの配合重量比率
ＢＬ：生石灰の配合重量比率
ＲＴ：返鉱の配合重量比率
ｋ１〜ｋ６は定数である。
【００３８】
図６は、上記（５）式の修正適正造粒水分濃度[Ｗｏｐｔ]に基づく予測値と実測適正水分値との関係を示したものであるが、上述した（４）式に基づくものに比較すると、明らかに両者の水分値の乖離が小さくなっており、副原料の配合条件をも考慮した（６）式の採用が有効であることが確かめられた。
【００３９】
以下、本発明方法において行う適正造粒水分濃度の推定方法について説明する。まず、使用予定の原料をサンプリングし、物性値測定及び化学分析を実施する。
（ａ）「吸収指数（Ｗａｂｓ）」について、
この吸収指数としては、鉄鉱石、副原料とも、ＬＯＩ（イグニッションロス）やＣＷ（結合水）のような化学分析値を使用することができるが、気孔量を吸収指数として用いてもよい。その気孔量は、乾燥した焼結原料を４〜６．７ｍｍ径に整粒した粉状物質について、水銀圧入法により０．００３μｍから２００μｍまでの径を有する開気孔の合計体積を求め、これを単位質量あたりに換算した値を用いる。
また、この吸収指数としては、各粒度毎に整粒した焼結原料を水中に長時間浸漬させ、脱水後の含水率を用いてもよい。例えば、鉱石Ａ、Ｂについて検証した図４に明らかなように、グラフの切片は、粒子径に無関係の定数項であり、鉱石自体の吸収性を表わしていると見ることができる。
上記の化学分析値、気孔量、吸収水分（含水率）は相互に強い相関があり、使用に際してはいずれかの指標で統一して使用し、上記（４）式の係数を重回帰により再試算すればよい。
【００４０】
（ｂ）「粒度分布」について、
粒度分布としては、微粉の質量比率Ｐｆ、核粒子の質量比率Ｐｒの測定する。
微粉の質量比率Ｐｆは、原料中の１ｍｍ〜０．１ｍｍ質量比率と、−０．１ｍｍ質量比率との合計量、核粒子の質量比率Ｐｒは、原料中の＋２ｍｍ質量比率を指標として用いる。
【００４１】
（ｃ）「化学成分」である、Ａｌ２Ｏ３比率、ＳｉＯ２比率について、
Ａｌ２Ｏ３比率は、吸収性の著しいカオリン系鉱物の指標であるので、原料中１ｍｍ以下の粒径試料における分析値を使用する。ただし、鉱石中のＡｌ２Ｏ３比率は、−１ｍｍ試料と＋１ｍｍ試料で強い相関があるため、鉄鉱石自体の分析値をそのまま用いても構わない。
ＳｉＯ２比率は、装入原料全体のスラグ成分調整に影響する指標であるので、粉鉱石原料の粒径試料における分析値をそのまま使用すればよい。
【００４２】
（ｄ）「水との濡れ性（Ａｆｆ）」について、
濡れ易さの指標として、接触角Ｈを使用する。粉体と水との接触角の測定は、鉱石の切り出し研磨面に微小水滴を滴下した時の接触角度を実測する方法、下記のHagen−Poiseuilleの式を活用した浸透法がある。浸透法による測定では、試料として粒径−１ｍｍに整粒した鉱石を供し、鉱石充填層を上昇する水面の上昇速度から接触角θを算出する。
【００４３】
Ｈ＝（φＲγｃｏｓθ／２η）０．５・ｔ０．５        …（６）
ここで、各係数は、
Ｈ：水の上昇高さ［ｍ］、
Ｒ：粒径［ｍ］、
ｔ：時間［ｓｅｃ］、
γ：水の表面張力［Ｎ／ｍ］、
η：水の粘度［Ｎ／ｓ・ｍ２］、
θ：水と粉体の接触角［°］である。
φ：ラビリンスファクター
【００４４】
なお、水の濡れ性は、原料のＦｅＯ濃度と接触角には強い相関があり、ＦｅＯ濃度が増加すると接触角が増加することから、このＦｅＯ濃度を測定して、指標として用いてもよい。
【００４５】
これらの指数を用い、上述した適正造粒水分濃度［Ｗｏｐｔ］の推定式（５'）の係数ならびに定数（ａ〜ｉ）を決定する。
【００４６】
[Ｗｏｐｔ]＝
ｋ１・Ｗｖ（ａ・Ｗａｂｓ＋ｂ・Ｐｆ＋ｃ・Ａｆｆ−ｄ・Ｐｒ＋ｅ・[Ａｌ２Ｏ３]
−ｆ・[ＳｉＯ２]−ｇ）＋ｋ２・ＬＳ＋ｋ３・Ｃｏ＋ｋ４・ＢＬ−ｋ５・ＲＴ＋ｋ６
…（５'）
【００４７】
なお、副原料を考慮して修正した前記適正造粒水分濃度の（５'）式において、前記主原料の配合重量比率（Ｗｖ）、石灰石（ＬＳ）、粉コークス（Ｃｏ）、生石灰（ＢＬ）、返鉱（ＲＴ）の配合重量比率は、装入原料中のそれぞれの重量割合（ｍａｓｓ％）である。
【００４８】
次に、上記実施形態において推定した水分についての添加は、造粒機、造粒機より上流側、例えばヤード、ヤードから原料層へ搬送するコンベア上、原料層内、および原料層から造粒機へ搬送するコンベア上のいずれか１箇所または複数箇所で、予め水分を添加しておいてもよく、あるいは、この事前の添加と造粒機での添加との併用でもよい。
このようにして、（５'）式に基づいて適正造粒水分濃度［Ｗｏｐｔ］に調整された焼結原料を造粒機にて造粒することにより、高強度の擬似粒子（造粒焼結原料）を製造することができる。
【実施例】
【００４９】
次に、本発明における適正造粒水分濃度の推定式と、従来方法の推定式を用いた場合の造粒焼結鉱原料の製造例を比較して説明する。
図７に、焼結プロセスフローを示す。図７において、１７は原料を備蓄・切り出しする原料配合槽、１８は原料を運搬するベルトコンベア、１９は焼結原料を造粒するドラムミキサーである。焼結原料は、所定の配合割合で配合槽１７からベルトコンベア１８上に切り出され、ドラムミキサー１９へ運搬される。ドラムミキサー１９に装入された原料は、ドラム上流側にて水分が添加され、転動造粒されて擬似粒子となり、給鉱ホッパ２１を経て焼結機の焼結パレット２２上に装入されて焼結され、破砕機で破砕されて焼結鉱となる。
【００５０】
造粒作業に先んじ、適正造粒水分を実験において与えられた単味鉱石における化学組成、吸収指数、粒度分布、濡れ性から、上記（４）式の係数を重回帰分析により見積もった。吸収指数としてはＣＷを用いた。操業に使用した各鉱石銘柄の化学組成（ＳｉＯ２、Ａｌ２Ｏ３、ＣＷ）、粒度分布（微粉−０．１ｍｍ、核粒子＋２ｍｍ）、濡れ性（ｃｏｓθ）、適性造粒水分（Ｗｏｐｔ）の測定結果を表１に示す。
【００５１】
【表１】
2010189674.tif 000003
【００５２】
表１の測定結果から、上記（４）式の係数ならびに定数を下記（７）式のように見積もった。
Ｗｏｐｔ＝０．４８２・ＣＷ［ｍａｓｓ％］＋０．０５７・［−０．１ｍｍ  ｍａｓｓ％］＋０．９１２・ｃｏｓθ−０．１３６・［＋２ｍｍ  ｍａｓｓ％］＋０．２６８・
［Ａｌ２Ｏ３ｍａｓｓ％］−０．０２３・［ＳｉＯ２ｍａｓｓ％］＋９．７１４…（７）
【００５３】
造粒の操業を行う際には、適用する焼結機において（５'式）の係数をチューニングしてｋ１〜ｋ６の重回帰係数を算出した。
[Ｗｏｐｔ]＝０．００２×［主原料重量比率］×［（７）式］
＋０．０１５×[石灰石配合比率］
＋０．１８×[粉coke配合比率]
＋０．１２９×[生石灰配合比率]
−０．０４１×[返鉱]
＋６．３
【００５４】
図８に従来方法、図９に本発明方法を用いて推定した場合における適正造粒水分濃度の推定値と、適正造粒水分実測値との相関を示す。なお、適正造粒水分の実測値とは、水分量を変えて造粒した際に、通気度が最高となった場合の水分量である
【００５５】
また、図８、９において、単味とは原料が単一銘柄からなる場合、ブレンドとは、原料がブレンディング鉱石の場合である。図８と図９とを比較すると、従来方法で推定した適正造粒水分量は、実測値との相関が９４％程度であるのに対し、本発明方法で推定した場合は相関が９８％と高かった。
また、銘柄が不明なブレンディング鉱石の使用時は、従来方法においては推定値と実測値の乖離が大きく、相関係数８８％であるのに対し、本発明方法においては評価指標を選択する事により、相関係数９６％となった。
【００５６】
図１０に、操業期間の原料通気性推移を示す。従来方法を用いて適性造粒水分量を推定し、原料の配合を途中で変更して（配合１→配合２）操業を継続した。その後、同じ原料配合のまま（配合２）、本発明方法で適性造粒水分量を推定して操業を継続し、さらに原料配合を変更して（配合２→配合３）本発明方法で適性造粒水分量を推定する操業を行った。
【００５７】
その結果、従来方法では、同一原料における通気性の変動幅は１５％程度あったのに対し、本発明方法における変動幅は９％程度に抑えられた。
また、配合変更（銘柄変更）時における通気性変動の安定期間に関して、従来方法では銘柄変更後、安定に要する期間を２日程度要したのに対し、本発明方法では１日程度に短縮された。
【産業上の利用可能性】
【００５８】
本発明の造粒焼結原料の製造技術は、焼結原料以外の他の造粒物の適正造粒水分を推定するような場合においても、有効に用いられる。
【符号の説明】
【００５９】
１  オリフイス
２  風箱
３  試験焼結鍋（φ１５０ｍｍ）
４  グレート
５  ピトー管
６  差圧計
７  吸引ブロア
８  微粉
９  核粒子
１０  気孔
１１  鉱石粒子
１２  水分
１３  擬似粒子
１４  架橋水
１５  付着水
１６  添加水分
１７  原料ホッパ
１８  コンベア
１９  ドラムミキサー
２０  コンベア
２１  給鉱ホッパ
２２  焼結パレット
２７  焼結鉱
【図１】
2010189674.tif 000004
【図２】
2010189674.tif 000005
【図３】
2010189674.tif 000006
【図４】
2010189674.tif 000007
【図５】
2010189674.tif 000008
【図６】
2010189674.tif 000009
【図７】
2010189674.tif 000010
【図８】
2010189674.tif 000011
【図９】
2010189674.tif 000012
【図１０】
2010189674.tif 000013